(57)【要約】【課題】  良好なＸ線造影性を有し、柔らかで取扱い性が良好で、かつ実用的な強度も有し、医療用途において好適に使用できるＸ線造影糸を用いた医療用パッドを提供する。【解決手段】  パッドと、パッドに取り付けられたＸ線造影糸からなる引出糸とから構成される手術用パッドであって、Ｘ線造影糸は、芯鞘型複合繊維によって構成されるマルチフィラメント糸によって構成され、芯鞘型複合繊維は、芯部に７０質量％を超え、かつ８０質量％以下の硫酸バリウムを含有するポリアミド樹脂、鞘部に相対粘度３．０以上のポリアミド樹脂が配されており、芯鞘複合繊維全体の質量に対して硫酸バリウムの含有量が４５質量％以上、芯部の割合が７０〜８０質量％であることを特徴とする手術用パッド。【選択図】  なし【特許請求の範囲】
【請求項１】
パッドと、パッドに取り付けられたＸ線造影糸からなる引出糸とから構成される手術用パッドであって、
Ｘ線造影糸は、芯鞘型複合繊維によって構成されるマルチフィラメント糸によって構成され、
芯鞘型複合繊維は、芯部に７０質量％を超え、かつ８０質量％以下の硫酸バリウムを含有するポリアミド樹脂、鞘部に相対粘度３．０以上のポリアミド樹脂が配されており、
芯鞘複合繊維全体の質量に対して硫酸バリウムの含有量が４５質量％以上、
芯部の割合が７０〜８０質量％であることを特徴とする手術用パッド。
【請求項２】
Ｘ線造影糸が、複数本のマルチフィラメント糸を合撚した合撚糸であることを特徴とする請求項１記載の手術用パッド。
【請求項３】
Ｘ線造影糸の繊度が３０００ｄｔｅｘ以上であり、かつ４５°カンチレバー法での剛軟度が１４０ｍｍ以下であることを特徴とする請求項１または２記載の手術用パッド。
【発明の詳細な説明】
【技術分野】
【０００１】
本発明は、体内での残留の有無をＸ線検査により確認することができる手術用パッドに関するものである。
【背景技術】
【０００２】
従来、外科手術等の手術を行う場合に、患者からの出血や体液などを拭き取ったり吸収したりするために、多数枚のガーゼが使用されている。手術終了後は、すべてのガーゼを患者の体内から取り出す必要がある。しかし、手術中に使用されたガーゼは血液によって赤く染まり、患者の切開部において患者の臓器との区別が困難となることがあり、ガーゼを患者の体内に残してしまうことがある。ガーゼが体内に残存しつづけると、患者は、身体に痛みを感じるだけでなく、発熱したりするおそれがある。また、ガーゼが臓器に癒着して他の病気を引き起こす可能性がある。
【０００３】
このような事故を防止するものとして、ガーゼの一部を構成する繊維としてＸ線造影糸を織り込むこと（特許文献１）や、ガーゼにＸ線造影糸を引出糸として取り付けること（特許文献２）が提案されている。また、Ｘ線造影糸として具体的な提案は、例えば、特許文献３が挙げられる。この技術では、熱可塑性エラストマーに硫酸バリウムを高濃度分散したＸ線造影性繊維と通常の繊維とから構成される糸が提案されている。通常の繊維は、Ｘ線造影性繊維の強度を補強するために併用されるものであるが、Ｘ線造影性繊維自体が硬すぎて取扱い難いものであることから、糸自体も硬く、また、通常の繊維を併用しているものの強度が非常に小さく実用性に優れるとはいいがたい。
【先行技術文献】
【特許文献】
【０００４】
【特許文献１】特開２００６−５１２０９号
【特許文献２】特開２００２−３２５７７４号
【特許文献３】特開２００８−１１０１９５号
【発明の概要】
【発明が解決しようとする課題】
【０００５】
本発明は、上記のような問題点を解決し、良好なＸ線造影性を有し、柔らかで取扱い性が良好で、かつ実用的な強度も有し、医療用途において好適に使用できるＸ線造影糸を用いた医療用パッドを提供することを技術的な課題とするものである。
【課題を解決するための手段】
【０００６】
本発明者らは、上記の課題を解決するために鋭意検討した結果、本発明に到達した。
【０００７】
すなわち、本発明は、パッドと、パッドに取り付けられたＸ線造影糸からなる引出糸とから構成される手術用パッドであって、
Ｘ線造影糸は、芯鞘型複合繊維によって構成されるマルチフィラメント糸によって構成され、
芯鞘型複合繊維は、芯部に７０質量％を超え、かつ８０質量％以下の硫酸バリウムを含有するポリアミド樹脂、鞘部に相対粘度３．０以上のポリアミド樹脂が配されており、
芯鞘複合繊維全体の質量に対して硫酸バリウムの含有量が４５質量％以上、
芯部の割合が７０〜８０質量％であることを特徴とする手術用パッドを要旨とするものである。
【０００８】
以下、本発明について詳細に説明する。
【０００９】
本発明において、Ｘ線造影糸は芯鞘型複合繊維によって構成される。芯鞘型複合繊維の芯部および鞘部ともに、ポリアミド樹脂によって形成される。ポリアミド樹脂を用いる理由は、柔軟性および強度に優れることにある。ポリアミド樹脂としては、ナイロン６、ナイロン６６、ナイロン６９、ナイロン４６、ナイロン６１０、ナイロン１２、ポリメタキシレンアジパミドやそれら各成分の共重合体が挙げられる。本発明においては、特にナイロン６を好ましく用いる。ナイロン６は、ポリマー特性に起因するソフト感やしっとり感等の優れた風合を有しているため、手術時に患部に触れるメディカル用途に適する。なお、芯部および鞘部を構成するポリアミド樹脂には、本発明の効果を損なわない範囲であれば、艶消剤、改質剤、制電剤、難燃剤、顔料等の種々の添加剤が添加されていてもよい。
【００１０】
本発明における芯鞘型複合繊維の芯部には硫酸バリウムを７０〜８０質量％含有している。硫酸バリウムは、Ｘ線造影性を発揮する造影剤であり、耐熱性、結晶安定性が高い。本発明においては、体積平均粒子径が０．６μｍ以下の硫酸バリウムを用いることが特に好ましい。このような硫酸バリウムは、一次粒径が小さく二次凝集しにくい粒子を容易に生産できることから、芯部を構成するポリアミド樹脂に、多量の硫酸バリウムを均一に練り込むことができる。そして、この硫酸バリウムが多量に練りこまれたポリアミド樹脂であるが、これを用いて溶融紡糸した場合に、濾過圧の上昇や糸切れの発生等がなく、良好な操業性でＸ線造影繊維を得ることができる。なお、芯鞘型複合繊維においては、芯部のみが硫酸バリウムを含有し、鞘部は硫酸バリウムを含有しない。芯部のみに放射線不透過剤である硫酸バリウムを含有させることによって、紡糸時におけるトラブルが減少し、操業性を向上させることができる。
【００１１】
本発明における芯鞘型複合繊維においては、繊維質量に対して、硫酸バリウムの含有量が４５質量％以上である。硫酸バリウムの含有量を４５質量％以上とすることにより、Ｘ線造影性が極めて良好となる。
【００１２】
芯鞘型複合繊維の鞘部に配するポリアミド樹脂の相対粘度は、３．０以上である。相対粘度が３．０以上とすることにより、多量の硫酸バリウムを含有する芯部の周囲を良好に被覆し、部分的に芯部が表出させることがない。また、繊維における実用的な強力を保持させることができる。
【００１３】
芯鞘型複合繊維における芯／鞘比率は、芯部／鞘部＝７０〜８０／３０〜２０（質量％）である。芯部の比率を７０質量％以上とすることにより、すなわち、多量に硫酸バリウムを含有する芯部の比率を大きくすることにより、繊維質量に対する硫酸バリウムの含有量を一定以上確保することが可能となり、Ｘ線造影性が極めて良好となる。また、芯部の比率を８０質量％以下とすることにより、芯部の周囲を鞘部で完全に覆う形態を維持でき、良好な芯鞘型の断面形状を得ることができるため、紡糸時におけるフィルターの目詰まりや濾過圧上昇による糸切れ発生等がなく、操業性良く、実用的な強力を有する繊維を得ることができる。
【００１４】
本発明における芯鞘型複合繊維は、上記のような構成であり、Ｘ線造影性を有する。Ｘ線造影性とは、Ｘ線を照射した際にＸ線を透過することなく遮断する性質であり、Ｘ線を照射することによって、その像が映し出される特性をいう。すなわち、本発明の繊維は、Ｘ線を照射することによりその存在を感知することができる。したがって、手術用パッドに取り付けて、Ｘ線透視により、その糸を感知して、手術用パッドを識別することが可能となる。
【００１５】
芯鞘型複合繊維の形態は、所定の繊維長である短繊維ではなく、連続繊維である。そして、この連続繊維が複数本集束してなるマルチフィラメント糸として、Ｘ線造影糸を構成する。
【００１６】
Ｘ線造影糸の形態は、撚りを有するマルチフィラメント糸そのものをＸ線造影糸として用いてもよいが、複数本のマルチフィラメント糸を合撚した合撚糸や、複数本のマルチフィラメント糸を製紐した組紐の形態が、取扱い性が良いため好ましい。なかでも、合撚糸は、フレキシブル性が良好で柔軟性を有するため、取り扱いやすく、より好ましく用いることができる。
【００１７】
Ｘ線造影糸の繊度は、３０００ｄｔｅｘ以上であることが好ましく、より好ましくは、４０００ｄｔｅｘ以上である。３０００ｄｔｅｘ未満であると、細いため、医療用バッドに取り付けて引出糸としたときに抓みにくく、３０００ｄｔｅｘ以上とすることにより、容易に抓むことができ、取扱い性が良好となる。また、３０００ｄｔｅｘ以上とすることにより、Ｘ線照射した際に明瞭に確認可能となる。なお、繊度の上限は、柔軟性等の観点から、１００００ｄｔｅｘ程度とする。
【００１８】
Ｘ線造影糸の繊度が３０００ｄｔｅｘ以上のものにおいて、剛軟度は１４０ｍｍ以下の柔軟性であることが好ましい。本発明における剛軟度は、４５°カンチレバー法により測定される値であり、値が小さいほど柔軟性に優れるといえる。もっとも、糸の繊度を小さくすると剛軟度の値は小さくなる傾向となるが、糸径が小さくなると、上述したように取扱い性に劣る傾向にある。したがって、本発明では、繊度３０００ｄｔｅｘ以上のものであって、かつ特定の柔軟性を有する糸を好ましく用いる。
【００１９】
Ｘ線造影糸は、引出糸として、医療用のパッドに取り付けられる。取り付け方法は、適宜の方法を採用すればよく限定されない。例えば、縫製により取り付ける方法が挙げられる。また、タグ取り付け器を用いてタグ紐を取り付けるごとく、医療用のパッドに取り付けることもでき好ましい。本発明におけるＸ線造影糸は、上記したように特定の芯鞘型複合繊維によって形成されるマルチフィラメント糸によって構成されるため、適度な強力を維持しながら、柔軟性も有するため、タグ取り付け器に良好に適用することが可能であり、このようなタグ取り付け器を用いると、取り付け作業が非常に容易で効率的であるため好ましい。
【００２０】
医療用のパッドは、公知のものを用いればよい。例えば、脱脂綿、不織布、ガーゼ等が挙げられ、また、脱脂綿がガーゼや不織布に被覆されているもの等も挙げられる。脱脂綿、不織布あるいはガーゼは、複数枚が重なった状態のものをパッドとしてもよい。例えば、複数枚が重なった状態で、タグ取り付け器を用いてＸ線造影糸を取り付けると、Ｘ線造影糸は、複数枚からなるパッドを束ねる役目も担うことになり好ましい。
【発明の効果】
【００２１】
本発明によれば、上記した特定の芯鞘型複合繊維によって形成されるマルチフィラメント糸により構成されるＸ線造影糸を引出糸として、医療用のパッドに取付けたものであり、芯鞘型複合繊維が、適度な強力を有しながら、柔軟性も良好であるため、Ｘ線造影糸の取扱い性が良好で、パッドの引出糸として良好に機能する。
【実施例】
【００２２】
次に、本発明を実施例によって具体的に説明する。なお、実施例中の特性値の測定は、次のとおりに行った。
【００２３】
（１）ポリアミドの相対粘度：９６％硫酸を溶媒とし、濃度１ｇ／ｄｌ、温度２５℃で測定した。
（２）糸の強伸度：ＪＩＳ  Ｌ  １０１３に準じ、島津製作所製オートグラフ ＤＳＳ−５００を用い、試料長２５ｃｍ、引張速度３０ｃｍ／分で測定した。
（３）剛軟度：長さ１５ｃｍの試料を１０点準備し、４５°カンチレバー法（ＪＩＳ  Ｌ  １０９６）に基づき測定した。すなわち、カンチレバー形試験機の水平台の上に、スケールの長手方向と試料（糸条）の長手方向が平行になり、かつ試料の先端がスケール基線に合うように試料を置き、また、試料の上には、試料がスケールと平行に移動するようにステンレス板を載せた。試料を斜面の方向に緩やかに押し出し、試料（糸条）の先端が斜面と接したとき、他端の位置をスケールによって読み取り、移動した長さ（ｍｍ）を求めた。得られた値の１０点の平均値を剛軟度とした。
【００２４】
実施例１
体積平均粒子径０．６μｍの硫酸バリウム微粒子を７５質量％含有した相対粘度３．５１のナイロン６樹脂を芯部に、相対粘度３．５１のナイロン６樹脂を鞘部となるように、通常の複合溶融紡糸装置に芯鞘型複合紡糸口金を装着し、芯部の比率を７０質量％として、ポリマー温度を２８０℃で溶融紡糸した。紡出した芯鞘型複合繊維を冷却し、油剤を付与した後、速度４００ｍ／分で捲き取ることなく延伸し、１６７０Ｔ／９６の延伸糸（マルチフィラメント糸）を得た。このマルフィラメント糸は、強度１．５６ｃＮ／ｄｔｅｘ、伸度２４．８％、ヤング率１３１５Ｎ／ｍｍ２であった。
【００２５】
得られたマルチフィラメント糸を３本用意し、下撚り（Ｓ）４２０Ｔ／Ｍ、上撚り（Ｚ）３００Ｔ／ｍとした合撚糸を得、これをＸ線造影糸とした。このＸ線造影糸は、繊度５６１０ｄｔｅｘ、強度１．２８ｃＮ／ｄｔｅｘ、伸度２７．６％、ヤング率５４８Ｎ／ｍｍ２、剛軟度７９ｍｍであった。
【００２６】
このＸ線造影糸を、適宜の長さに切断し、タグ取り付け器にセットして、複数枚重なった脱脂綿に取り付けて、引出糸が取り付けてなる医療用パッドとした。Ｘ線造影糸は柔軟性およびフレキシブル性に優れており、取扱い性が良好であり、ピンセットにて容易に引出糸を抓みやすいものであった。
【００２７】
比較例１
比較例の糸として、市販されているＸ線造影糸を準備した。この糸は、ナイロン６樹脂中に硫酸バリウムが７０質量％含有する単相型繊維が複数本撚り合わされたマルチフィラメント糸であり、この撚り合わされたマルチフィラメント糸の外周に、ポリエチレンテレフタレートからなるマルチフィラメント糸が強度を補強するために螺旋状に巻き付けてカバリングした糸（ユニチカ製  商品名：オプタシア  総繊度：３８９２ｄｔｅｘ）である。この糸は、強度０．１８ｃＮ／ｄｔｅｘ、伸度４５．３％、ヤング率６９７Ｎ／ｍｍ２、剛軟度１６２ｍｍであった。この糸は、フレキシブル性と柔軟性に劣るため、糸管に巻き付けると円弧状の形状が付いてしまうものであった。また、強度が低いため、素手で容易に引き千切れるものであった。次いで、適宜の長さに切断してタグ取り付け器にセットしようとしたが、取扱い性に非常に劣るものであった。
【００２８】
比較例２
実施例１において、鞘部のポリアミド樹脂として、相対粘度２．５１のものを用いた以外は、実施例１と同様にして溶融紡糸しようとしたが、糸切れが多発し、芯鞘型複合繊維を得ることができなかった。